【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
（ａ）少なくとも１種のエポキシ官能性（メタ）アクリルモノマー、および
（ｂ）少なくとも１種の非官能性スチレンおよび／または（メタ）アクリルモノマーのフリーラジカル開始重合生成物からなる低分子量ポリマー鎖伸長剤であって、
該ポリマー鎖伸長剤が、１８０〜２８００のエポキシ当量（ＥＥＷ）、約３０未満の数平均エポキシ官能性（Ｅｆｎ）値、約１４０までの重量平均エポキシ官能性（Ｅｆｗ）値、および６０００未満の数平均分子量（Ｍｎ）値を有するポリマー鎖伸長剤。
【請求項２】
前記鎖伸長剤が、１．５〜５の多分散性指数を有する、請求項１に記載の鎖伸長剤。
【請求項３】
前記鎖伸長剤が、５〜２５重量パーセントの前記少なくとも１種のエポキシ官能性（メタ）アクリルモノマー、および９５〜７５重量パーセントの前記少なくとも１種の非官能性スチレンおよび／または（メタ）アクリルモノマーを含む、請求項１に記載の鎖伸長剤。
【請求項４】
前記鎖伸長剤が、２５〜５０重量パーセントの前記少なくとも１種のエポキシ官能性（メタ）アクリルモノマー、および７５〜５０重量パーセントの前記少なくとも１種の非官能性スチレンおよび／または（メタ）アクリルモノマーを含む、請求項１に記載の鎖伸長剤。
【請求項５】
前記鎖伸長剤が、５０〜８０重量パーセントの前記少なくとも１種のエポキシ官能性（メタ）アクリルモノマー、および５０〜２０重量パーセントの前記少なくとも１種の非官能性スチレンおよび／または（メタ）アクリルモノマーを含む、請求項１に記載の鎖伸長剤。
【請求項６】
前記鎖伸長剤が、約２５，０００未満の重量平均分子量（Ｍｗ）を有する、請求項１に記載の鎖伸長剤。
【請求項７】
前記鎖伸長剤が、反応器における約６０分未満の滞留時間により、１８０℃〜３５０℃の重合温度で、連続フリーラジカル開始重合方法により前記反応器内で製造される、請求項１に記載の鎖伸長剤。
【請求項８】
（ａ）請求項１に記載のポリマー鎖伸長剤、および
（ｂ）少なくとも１種の縮合ポリマー
からなる鎖伸長されたポリマー組成物であって、
前記ポリマー鎖伸長剤の少なくとも一部分が、前記少なくとも１種の縮合ポリマーの少なくとも一部分と反応して、鎖伸長された縮合ポリマーを生成させている鎖伸長ポリマー組成物。
【請求項９】
前記ポリマー鎖伸長剤が、１．５〜５の多分散性指数を有する、請求項８に記載のポリマー組成物。
【請求項１０】
前記ポリマー鎖伸長剤が、５〜２５重量パーセントの前記少なくとも１種のエポキシ官能性（メタ）アクリルモノマー、および９５〜７５重量パーセントの前記少なくとも１種の非官能性スチレンおよび／または（メタ）アクリルモノマーからなる、請求項８に記載のポリマー組成物。
【請求項１１】
前記ポリマー鎖伸長剤が、２５〜５０重量パーセントの前記少なくとも１種のエポキシ官能性（メタ）アクリルモノマー、および７５〜５０重量パーセントの前記少なくとも１種の非官能性スチレンおよび／または（メタ）アクリルモノマーからなる、請求項８に記載のポリマー組成物。
【請求項１２】
前記ポリマー鎖伸長剤が、５０〜８０重量パーセントの前記少なくとも１種のエポキシ官能性（メタ）アクリルモノマー、および５０〜２０重量パーセントの前記少なくとも１種の非官能性スチレンおよび／または（メタ）アクリルモノマーからなる、請求項８に記載のポリマー組成物。
【請求項１３】
前記ポリマー鎖伸長剤が、約２５，０００未満の重量平均分子量を有する、請求項８に記載のポリマー組成物。
【請求項１４】
前記ポリマー鎖伸長剤が、反応器における約６０分未満の滞留時間により、１８０℃〜３５０℃の重合温度で、連続フリーラジカル開始重合方法により前記反応器内で製造される、請求項８に記載のポリマー組成物。
【請求項１５】
前記ポリマー鎖伸長剤が、前記少なくとも１種の縮合ポリマーと前記ポリマー鎖伸長剤との合計重量に対して約５重量パーセント未満の量で存在する、請求項８に記載のポリマー組成物。
【請求項１６】
前記少なくとも１種の縮合ポリマーが、ポリエステル、ポリアミド、ポリカーボネート、ポリウレタン、ポリアセタール、ポリスルホン、ポリフェニレンエーテル、ポリエーテルスルホン、ポリイミド、ポリエーテルイミド、ポリエーテルケトン、ポリエーテル−エーテルケトン、ポリアリールエーテルケトン、ポリアリーレート、ポリフェニレンスルフィド、およびポリアルキルからなる群から選択される、請求項８に記載のポリマー組成物。
【請求項１７】
前記少なくとも１種の縮合ポリマーが、リサイクルされているもしくは再処理されている縮合ポリマーである、請求項８に記載のポリマー組成物。
【請求項１８】
前記鎖伸長された縮合ポリマーが、リサイクルする工程または再処理する工程の前の前記少なくとも１種の縮合ポリマーの最初の分子量に等しい分子量、またはその最初の分子量を超える分子量を有する、請求項１７に記載のポリマー組成物。
【請求項１９】
前記鎖伸長された縮合ポリマーが、リサイクルする工程または再処理する工程の前の前記少なくとも１種の縮合ポリマーの最初の固有粘度に等しい固有粘度、またはその最初の固有粘度を超える固有粘度を有する、請求項１７に記載のポリマー組成物。
【請求項２０】
前記ポリマー組成物が、実質的にゲル粒子を含まない、請求項８に記載のポリマー組成物。
【請求項２１】
前記ポリマー鎖伸長剤の少なくとも一部分の、前記少なくとも１種の縮合ポリマーの少なくとも一部分との反応の前に、前記少なくとも１種の縮合ポリマーが予備乾燥されない、請求項８に記載のポリマー組成物。
【請求項２２】
前記ポリマー鎖伸長剤の少なくとも一部分の、前記少なくとも１種の縮合ポリマーの少なくとも一部分との反応が、触媒の不在下で実施される、請求項８に記載のポリマー組成物。
【請求項２３】
請求項８に記載のポリマー組成物から製造されるプラスチック物品。
【請求項２４】
前記プラスチック物品が、ブロー成形、射出成形、押出し、圧縮成形、回転成形、カレンダ加工、および繊維紡糸からなる群から選択された方法を使用して製造される、請求項２３に記載のプラスチック物品。
【請求項２５】
前記プラスチック物品が、食品容器、非食品容器、フィルム、塗料、テープ、成形品、繊維、押出し異形材、およびストラッピングからなる群から選択される、請求項２３に記載のプラスチック物品。
【請求項２６】
縮合ポリマーの分子量を増加させる方法であって、前記請求項１に記載のポリマー鎖伸長剤を、少なくとも１種の縮合ポリマーと反応させる工程を含む方法。
【請求項２７】
前記ポリマー鎖伸長剤が、１．５〜５の多分散性指数を有する、請求項２６に記載の方法。
【請求項２８】
前記ポリマー鎖伸長剤が、５〜２５重量パーセントの前記少なくとも１種のエポキシ官能性（メタ）アクリルモノマー、および９５〜７５重量パーセントの前記少なくとも１種の非官能性スチレンおよび／または（メタ）アクリルモノマーからなる、請求項２６に記載の方法。
【請求項２９】
前記ポリマー鎖伸長剤が、２５〜５０重量パーセントの前記少なくとも１種のエポキシ官能性（メタ）アクリルモノマー、および７５〜５０重量パーセントの前記少なくとも１種の非官能性スチレンおよび／または（メタ）アクリルモノマーからなる、請求項２６に記載の方法。
【請求項３０】
前記ポリマー鎖伸長剤が、５０〜８０重量パーセントの前記少なくとも１種のエポキシ官能性（メタ）アクリルモノマー、および５０〜２０重量パーセントの前記少なくとも１種の非官能性スチレンおよび／または（メタ）アクリルモノマーからなる、請求項２６に記載の方法。
【請求項３１】
前記ポリマー鎖伸長剤が、反応器における約６０分未満の滞留時間により、１８０℃〜３５０℃の重合温度で、連続フリーラジカル開始重合方法により前記反応器内で製造される、請求項２６に記載の方法。
【請求項３２】
前記鎖伸長剤が、約２５，０００未満の重量平均分子量（Ｍｗ）を有する、請求項２６に記載の方法。
【請求項３３】
前記ポリマー鎖伸長剤が、前記少なくとも１種の縮合ポリマーと前記ポリマー鎖伸長剤との合計重量に対して約５重量パーセント未満の量で存在する、請求項２６に記載の方法。
【請求項３４】
前記少なくとも１種の縮合ポリマーが、ポリエステル、ポリアミド、ポリカーボネート、ポリウレタン、ポリアセタール、ポリスルホン、ポリフェニレンエーテル、ポリエーテルスルホン、ポリイミド、ポリエーテルイミド、ポリエーテルケトン、ポリエーテル−エーテルケトン、ポリアリールエーテルケトン、ポリアリーレート、ポリフェニレンスルフィド、およびポリアルキルからなる群から選択される、請求項２６に記載の方法。
【請求項３５】
前記少なくとも１種の縮合ポリマーが、リサイクルされているもしくは再処理されている縮合ポリマーである、請求項２６に記載の方法。
【請求項３６】
前記鎖伸長した縮合ポリマーが、リサイクルする工程または再処理する工程の前の前記少なくとも１種の縮合ポリマーの最初の分子量に等しい分子量、またはその最初の分子量を超える分子量を有する、請求項３５に記載の方法。
【請求項３７】
前記鎖伸長された縮合ポリマーが、リサイクルする工程または再処理する工程の前の前記少なくとも１種の縮合ポリマーの最初の固有粘度に等しい固有粘度、またはその最初の固有粘度を超える固有粘度を有する、請求項３５に記載の方法。
【請求項３８】
前記ポリマー鎖伸長剤と反応する工程の前に、前記少なくとも１種の縮合ポリマーが予備乾燥されない、請求項２６に記載の方法。
【請求項３９】
前記ポリマー鎖伸長剤と、前記少なくとも１種の縮合ポリマーとの反応が、触媒なしで実施される、請求項２６に記載の方法。
【請求項４０】
前記鎖伸長された縮合ポリマーが、実質的にゲル粒子を含まない、請求項２６に記載の方法。
【請求項４１】
前記ポリマー鎖伸長剤を前記少なくとも１種の縮合ポリマーと反応させる工程が、少なくとも一部は、前記ポリマー鎖伸長剤と前記少なくとも１種の縮合ポリマーとを、前記鎖伸長剤のガラス転移温度を超え、かつ、前記縮合ポリマーのガラス転移温度を超えるかまたは前記縮合ポリマーの溶融温度およびガラス転移温度の両方を超えるかいずれかである温度で溶融ブレンディングすることにより実施される、請求項２６に記載の方法。
【請求項４２】
前記溶融ブレンディングが、単軸押出機、二軸押出機、バンバリーミキサ、ファーレル連続式ミキサ、ブスコニーダ、およびロールミルからなる群から選択された反応器内で行われる、請求項４１に記載の方法。
【請求項４３】
前記溶融ブレンディングが反応器内で行われ、かつ前記ポリマー鎖伸長剤および前記少なくとも１種の縮合ポリマーが、約１５分未満の反応器内における平均滞留時間を有する、請求項４１に記載の方法。
【請求項４４】
前記ポリマー鎖伸長剤および前記少なくとも１種の縮合ポリマーが、溶融ブレンディングの前に予備配合される、請求項４１に記載の方法。
【請求項４５】
前記ポリマー鎖伸長剤を前記少なくとも１種の縮合ポリマーと反応させる工程が、少なくとも一部は、前記ポリマー鎖伸長剤と前記少なくとも１種の縮合ポリマーとを、前記ポリマー鎖伸長剤のガラス転移温度を超え、かつ前記縮合ポリマーのガラス転移温度と溶融温度との間の温度における固相重合により実施される、請求項２６に記載の方法。
【請求項４６】
前記固相重合が反応器内で行われ、かつ前記ポリマー鎖伸長剤および前記少なくとも１種の縮合ポリマー反応物が、約２４時間未満の平均滞留時間を有する、請求項４５に記載の方法。